100 L 니더 에 에틸렌 프로필렌 공중 합체 100 , 000 g 과 니켈 코팅 된 카본 촙 사 2 , 000 g , 흑연 10 , 000 g , 트리스 ( 2 , 4 - 디 터트 - 부틸 페닐 ) 포스 파이트 100 g , 아연 스테아 레이트 을 순차 적 으로 100 g 투입 하 여 100 ℃ 에서 20 분 동안 혼련 한 덩어리 반죽 을 이축 압출기 로 이송 시켜 압출 성 형 을 통해 표면 저항 이 106 Ω 인 3 ~ 5 mm 크기 의 반 도 전 에틸렌 프로필렌 고무 펠 렛 을 제조 하 고 , 100 L 헨셀 믹서 에 가교 형 반 도 전 탄성체 펠 렛 과 디 큐 밀 퍼 옥사이드 2 , 000 g 을 투여 하 여 80 ℃ 에서 20 분 간 혼련 하 여 가교 형 반 도 전 에틸렌 프로필렌 공중 합체 펠 렛 을 제조 하 였 다 ( S 10 ) .